ПРОМЕЖУТОЧНАЯ ПЛЕНКА ДЛЯ МНОГОСЛОЙНОГО СТЕКЛА, МНОГОСЛОЙНОЕ СТЕКЛО И СПОСОБ ИЗГОТОВЛЕНИЯ ПРОМЕЖУТОЧНОЙ ПЛЕНКИ ДЛЯ МНОГОСЛОЙНОГО СТЕКЛА

1. Промежуточная пленка для многослойного стекла, причем промежуточная пленка содержит два или более полимерных слоя, ламинированных друг с другом, в том числе один полимерный слой и другой полимерный слой, который находится в непосредственном контакте с первым полимерным слоем, причем один полимерный слой имеет поверхность, для которой соотношение (Rz/Sm) усредненной по десяти точкам шероховатости Rz (мкм) и среднего интервала Sm (мкм) между выпуклостями и углублениями составляет 0,0018 или менее при измерении в соответствии с японским промышленным стандартом JIS B-0601 (1994) следующим образом:
многослойное стекло изготавливается с использованием двух прозрачных стеклянных листов, соответствующих японскому промышленному стандарту JIS R3202 (1996), и промежуточной пленки; промежуточная пленка отслаивается от прозрачных стеклянных листов после того, как многослойное стекло охлаждается жидким азотом; один полимерный слой отслаивается от другого полимерного слоя, который находится в непосредственном контакте с первым полимерным слоем; и измеряются значения Rz и Sm поверхности одного полимерного слоя на стороне, которая находится в контакте с другим полимерным слоем.
2. Промежуточная пленка для многослойного стекла, причем промежуточная пленка содержит два или более полимерных слоя, ламинированных друг с другом, в том числе один полимерный слой и другой полимерный слой, который находится в непосредственном контакте с первым полимерным слоем, причем один полимерный слой, перед изготовлением многослойного стекла, имеет поверхность, для которой соотношение (Rz/Sm) усредненной по десяти точкам шероховатости Rz (мкм) и среднего интервала Sm (мкм) между выпуклостями и углублениями составляет 0,00110 или менее при измерении в соответствии с японским промышленным стандартом JIS B-0601 (1994) следующим образом:
один полимерный слой отслаивается от другого полимерного слоя, который находится в непосредственном контакте с первым полимерным слоем; и измеряются значения Rz и Sm поверхности одного полимерного слоя на стороне, которая находится в контакте с другим полимерным слоем.
3. Промежуточная пленка для многослойного стекла по п. 1 или 2, в которой средний интервал Sm между выпуклостями и углублениями поверхности одного полимерного слоя составляет 190 мкм или более при измерении в соответствии с японским промышленным стандартом JIS B-0601 (1994) следующим образом:
один полимерный слой отслаивается от другого полимерного слоя, который находится в непосредственном контакте с первым полимерным слоем; и измеряется значение Sm поверхности одного полимерного слоя на стороне, которая находится в контакте с другим полимерным слоем.
4. Промежуточная пленка для многослойного стекла по п. 1, 2 или 3, в которой усредненная по десяти точкам шероховатость Rz поверхности одного полимерного слоя составляет 2,0 мкм или менее при измерении в соответствии с японским промышленным стандартом JIS B-0601 (1994) следующим образом:
один полимерный слой отслаивается от другого полимерного слоя, который находится в непосредственном контакте с первым полимерным слоем; и измеряется значение Rz поверхности одного полимерного слоя на стороне, которая находится в контакте с другим полимерным слоем.
5. Промежуточная пленка для многослойного стекла по п. 1, 2, 3 или 4, в которой разность между показателями преломления двух или более полимерных слоев составляет 0,03 или менее.
6. Промежуточная пленка для многослойного стекла по п. 1, 2, 3, 4 или 5, в которой один полимерный слой содержит термопластический полимер, а другой полимерный слой, который находится в непосредственном контакте с первым полимерным слоем, содержит термопластический полимер, который отличается от термопластического полимера, содержащегося в первом полимерном слое.
7. Промежуточная пленка для многослойного стекла по п. 1, 2, 3, 4, 5 или 6, которая имеет многочисленные углубления, по меньшей мере, на одной своей поверхности, и в которой усредненная по десяти точкам шероховатость Rz, по меньшей мере, одной поверхности, имеющей многочисленные углубления, составляет от 10 до 60 мкм при измерении в соответствии с японским промышленным стандартом JIS B-0601 (1994).
8. Промежуточная пленка для многослойного стекла по п. 1, 2, 3, 4, 5, 6 или 7, которая используется для транспортного средства.
9. Многослойное стекло, содержащее:
пару стеклянных листов и
промежуточную пленку для многослойного стекла по п. 1, 2, 3, 4, 5, 6, 7 или 8 между стеклянными листами.
10. Способ изготовления промежуточной пленки для многослойного стекла, включающей два или более полимерных слоя, ламинированных друг с другом, причем способ включает этап совместной экструзии полимерных композиций в качестве материалов для двух или более полимерных слоев с помощью экструдера для совместной экструзии, включающего экструдеры, таким образом, что получается многослойный материал, включающий два или более полимерных слоя, ламинированных друг с другом, причем каждый экструдер имеет диапазон изменчивости давления на впуске в течение 30 секунд, составляющий 0,5% или менее в процессе совместной экструзии с использованием экструдера для совместной экструзии.